(57)【特許請求の範囲】
【請求項１】
少なくとも１種のα,ω一ジヒドロキシポリ(ジオルガノシロキサン)を少なくとも１種のアルコキシシランと触媒の存在下において反応させジオルガニルオキシオルガニルシリルまたはトリオルガニルオキシシリル末端基をもったポリ(ジオルガノシロキサン)を製造する方法において、触媒として燐酸ジ−２−エチルヘキシル、燐酸ジブチル、燐酸モノ−２−エチルヘキシルおよび燐酸モノイソデシルよりなる群から選ばれる少なくとも1種の燐酸エステルまたはその塩を使用し、前記アルコキシシランは式（Ｉ）
Ｒ2nＳｉ（ＯＲ1）4-n              （Ｉ）
但し、式中Ｒ1はＣ1−Ｃ6のアルキルまたはＣ5−Ｃ7の脂環式の炭化水素基、Ｒ2はＣ1−Ｃ10のアルキル、Ｃ2−Ｃ10のアルケニル、フェニル基であり、ｎは０、１または２である、
のアルコキシシラン、またはこれらのアルコキシシランを２種以上含む混合物であることを特徴とする改良方法。
【請求項２】
所望の反応が実質的に終結した際、ジオルガニルオキシオルガニルシリルまたはトリオルガニルオキシシリル末端基をもったポリ（ジオルガノシロキサン）生成物を劣化させる転位反応が起こる前に、触媒を失活させることを特徴とする請求項１記載の方法。
【請求項３】
該α,ω一ジヒドロキシポリ(ジオルガノシロキサン)の粘度は０．１〜１０００Ｐａ．ｓであり、アルコキシシランはメチルトリメトキシシラン、メチルトリエトキシシラン、ビニルトリエトキシシラン、ビニルトリイソプロピルオキシシラン、ビニルトリメトキシシラン、テトラエトキシシラン、およびテトラメトキシシランから成る群から選ばれる少なくとも１種であり、燐酸触媒は全混合物に関し０．１〜５％の量で使用され、所望の反応が実質的に終結した際、生成物を劣化させる転位反応が起こる前に、触媒を失活させることを特徴とする請求項１記載の方法。
【発明の詳細な説明】
【０００１】
本発明はα，ω−ジヒドロキシポリ（ジオルガノシロキサン）を少なくとも１種のアルコキシシランと少なくとも１種の触媒活性をもった燐酸エステルの存在下において反応させることによりジオルガニルオキシオルガニルシリルまたはトリオルガニルオキシシリル末端基を有するポリ（ジオルガノシロキサン）を製造する方法、該ジオルガニルオキシオルガニルシリルまたはトリオルガニルオキシシリル末端基を有するポリ（ジオルガノシロキサン）を含む交叉結合可能な混合物、およびその使用法に関する。
【０００２】
本発明の重合体またはこのような重合体を含む組成物の製造に関しては幾つかの方法が既に知られている。これらの重合体は特に以後ＲＴＶ−１（室温において加硫できる単一成分）アルコキシ系と称する単一成分のシリコーン・ペーストの製造に使用されている。これらのペースト系は水分を排除すれば貯蔵することができ、大気中の水分に触れるとアルコールを離脱して硬化し、エラストマーになる。
【０００３】
文献には下記のような基本的製造経路が記載されている。
【０００４】
１．α，ω−ジヒドロキシポリ（ジオルガノシロキサン）を触媒の存在下においてアルコキシシランと反応させる。
【０００５】
２．α，ω−ジヒドロキシポリ（ジオルガノシロキサン）を混合官能基をもったアルコキシシランと反応させる。
【０００６】
第１の方法においては、公知の触媒は主としてアミン（ヨーロッパ特許Ａ−２１  ８５９号、同Ａ−６９  ２５６号）、カルボン酸の金属塩と混合したアミン（米国特許第３  １６１  ６１４号）、ルイス酸と混合したアミン（ヨーロッパ特許Ａ−１３７  ８８３号）、カルバミン酸アンモニウム、好ましくは（ＣＨ3）2ＮＨ2ＯＣＯＮ（ＣＨ3）2（ドイツ特許第３  ５２３  ２０６号）、およびヒドロキルアミン誘導体（ヨーロッパ特許Ａ−７０  ７８６号）である。
【０００７】
しかしこれらの触媒または触媒系に対しては反応時間が長く、また高温が必要である。さらに触媒はかなりの量使用しなければならないので、これをアルコキシシラン末端重合体から除去することは一般に困難であるか、全く不可能でさえある。
【０００８】
触媒としてアルカリ金属の水酸化物を使用することによりこれらの欠点を克服し得ることが知られている（ドイツ特許公開明細書第４  ０２２  ６６１号、ヨーロッパ特許Ａ−４５７  ６９３号）。しかし水酸化物またはアルコキシドのイオンによってアルコキシシランが極度に賦活されるために、望ましくない副反応が生じ、これによって重合体の劣化反応または転位反応が起こる。従って所望の末端基をもった反応が終結次第、できるだけ速やかに触媒を失活させる必要がある。
【０００９】
第２の反応経路においては、使用される混合官能基をもったアルコキシシランは、純粋なトリオルガニルオキシまたはジオルガニルオキシオルガノシランとは異なり、触媒を使用しないでもα，ω−ジヒドロキシポリ（ジオルガノシロキサン）に対し十分な反応性をもっている。従って例えばドイツ特許第１  ２４７  ６４６号においては、アルコキシアミドシランが、米国特許第３  ２９６  １６５号においてはアルコキシアセトキシシランが、またヨーロッパ特許Ａ−９８  ３６９号においてはアルコキシオキシムシランが使用されている。しかしこれらの混合官能基をもったアルコキシシランの製造コストは高く、開裂生成物を重合体または対応するＲＴＶ−１組成物から除去することは困難かまたは不可能である。
【００１０】
主として経済的理由から、これらの方法においては適当な触媒を存在させα，ω−ジヒドロキシポリ（ジオルガノシロキサン）をアルコキシシランと反応させる方法が好適である。
【００１１】
本発明の目的は、α，ω−ジヒドロキシポリ（ジオルガノシロキサン）をアルコキシシランと反応させ、室温においても短時間でジオルガニルオキシオルガニルシリルまたはトリオルガニルオキシシリル末端基をもったポリ（ジオルガノシロキサン）を製造し得る方法を提供することである。
【００１２】
本発明においては驚くべきことには、燐酸エステルの存在下においてα，ω−ジヒドロキシポリ（ジオルガノシロキサン）をアルコキシシランと反応させると、室温においても数分以内でアルコキシ末端ポリ（ジオルガノシロキサン）が得られることが見出された。
【００１３】
文献においては、燐酸エステル、例えばアルカリ金属水酸化物とのエステルはポリ（ジオルガノシロキサン）に劣化作用を及ぼすと記載されている（ドイツ特許第２６  ５３  ４９９号）が、本発明の触媒の存在下においてはα，ω−ジヒドロキシポリ（ジオルガノシロキサン）をアルコキシシランと反応させ、ジオルガニルオキシオルガニルシリルまたはトリオルガニルオキシシリル末端重合体を得ることができ、製造工程中望ましくない重合体の劣化が起こることはない。驚くべきことには、室温における穏やかな条件下においてもこの反応によって短時間で所望の生成物が得られることが見出された。
【００１４】
所望の反応が終結したら、適当な化合物を加えて本発明の燐酸エステルを失活させる。しかしこのことは、本発明の燐酸エステルの作用で生成物を劣化させるような転位反応が起こる場合にだけ必要である。
【００１５】
従って本発明によれば、触媒として少なくとも１種の燐酸エステルを使用し、α，ω−ジヒドロキシポリ（ジオルガノシロキサン）を少なくとも１種のアルコキシシランと反応させ、ジオルガニルオキシオルガニルシリルまたはトリオルガニルオキシシリル末端基をもつポリ（ジオルガノシロキサン）を製造する方法が提供される。
【００１６】
本発明においては任意の公知α，ω−ジヒドロキシポリ（ジオルガノシロキサン）が適している。例えばオルガニル基はＣ1〜Ｃ18アルキル基、好ましくはメチル基である。このメチル基は部分的にビニル、フェニル、Ｃ2〜Ｃ8アルキルまたはハロアルキル基で置換されていることができる。ポリ（ジオルガノシロキサン）は実質的に直鎖であるが、或る割合で分岐作用をもったオルガノシリル単位を含んでいることができる。ポリ（ジオルガノシロキサン）はさらに部分的に未反応の基、例えばトリメチルシロキシ基で置換されていることができる。本発明の好適具体化例においては、α，ω−ジヒドロキシポリ（ジオルガノシロキサン）は粘度が０，１〜１０００Ｐａ．ｓ、好ましくは１０〜５００Ｐａ．ｓである。
【００１７】
本発明の目的に対して使用されるアルコキシシランは式（Ｉ）
Ｒ2nＳｉ（ＯＲ1）4-n                    （Ｉ）
但し式中Ｒ1は随時置換基をもったＣ1〜Ｃ6アルキル、Ｃ2〜Ｃ8アルコキシまたはＣ5〜Ｃ7脂環式の炭化水素基、
Ｒ2は随時置換基をもったＣ1〜Ｃ10アルキル、Ｃ2〜Ｃ10アルケニル、フェニルまたは置換基をもったフェニル基であり、
ｎは０，１または２である、
のアルコキシシランまたはこれらのアルコキシシランを２種以上含む混合物である。
【００１８】
特に好適なアルコキシシランはテトラエトキシシラン、テトラメトキシシラン、メチルトリメトキシシラン、メチルトリエトキシシラン、ビニルトリエトキシシラン、ビニルトリイソプロピルシラン、および／またはビニルトリメトキシシランである。
【００１９】
アルキル基に置換基を有するアルコキシシラン、例えば
Ｘ−ＣＨ2−ＣＨ2−ＣＨ2−Ｓｉ（ＯＲ1）3              （ＩＩ）
も適している。ここでＸはＨＳ−、Ｈ2Ｎ−、Ｒ2Ｎ−、Ｈ2ＮＣＨ2ＣＨ2ＮＨ−、Ｃｌ−または他の置換基である。
【００２０】
これらの化合物の或るもの、例えばアミノアルキルアルコキシシランは本発明の触媒が存在しないでもα，ω−ジヒドロキシポリ（ジオルガノシロキサン）と反応するが、本発明の触媒を存在させた方が反応時間を短縮し、反応温度を低下させることができ、生成物を更に処理する際に利点が得られる。
【００２１】
部分的に加水分解したアルコキシシランも本発明方法に使用することができる。
【００２２】
α，ω−ジヒドロキシポリ（ジオルガノシロキサン）およびアルコキシシランはそのＳｉＯＨ含量に関し少なくとも等モル量で使用することが好ましい。
本発明の目的に対して使用される触媒は式（ＩＩＩ）
Ｏ＝Ｐ（ＯＲ3）3-m（ＯＨ）m                （ＩＩＩ）
但し式中ｍは０、１または２、好ましくは１であり、
Ｒ3は、分子内において同一または相異なる、随時置換基をもった直鎖または分岐したＣ1〜Ｃ30アルキル、Ｃ2〜Ｃ30アルケニルまたはアルコキシアルキル、Ｃ5〜Ｃ14シクロアルキルまたはアリール基であるか、或いはトリオルガニルシリルまたはジオルガニルアルコキシシリルである、
のオルト燐酸エステルの少なくとも１種、および／またはポリ燐酸エステルの少なくとも１種であることが好ましい。
オルト燐酸エステルおよび／またはポリ燐酸エステルの他にオルト燐酸も存在することができる。
【００２３】
本発明の好適具体化例においては、燐酸エステルは随時置換した直鎖または分岐したＣ4〜Ｃ30アルキル基Ｒ3を少なくとも１個有するオルト燐酸エステルである。
【００２４】
特に好適な燐酸エステルはオルト燐酸の１級または２級エステル、例えば燐酸ジブチル、燐酸ジ−（２−エチルヘキシル）、燐酸ジヘキサデシル、燐酸ジイソノニル、燐酸モノイソデシル、燐酸モノ−（２−エチルヘキシル）および燐酸ジ−（トリメチルシリル）、並びに３級エステル、例えば燐酸トリス−（トリメチルシリル）、燐酸トリブチルおよび燐酸トリオクチルであり、これらは単一品または混合物であることができる。
【００２５】
またポリ燐酸エステル、または２種以上のポリ燐酸エステルおよび／またはオルト燐酸エステルの混合物を使用することもできる。オルト−およびポリ燐酸エステルの酸性塩または中性塩、例えばアルカリ金属塩も適している。
【００２６】
燐酸エステルの量は使用するα，ω−ジヒドロキシポリ（ジオルガノシロキサン）およびアルコキシシランに依存する。全混合物に関し０．１〜５％、特に０．５〜２％の濃度で使用することが好ましい。
本発明の好適具体化例においては、アルコキシ末端重合体が一度生成されたら、適当な化合物を加えて酸性燐酸エステルを失活させ、重合体の望ましくない劣化を防ぐことが好ましい。
失活を行うには中和、錯化、または他の反応によることができる。
【００２７】
燐酸エステルを失活させるのは任意の強塩基または弱塩基、例えばアルカリ金属の水酸化物またはアルカリ金属のシラノレートまたはアルコレート、水酸化テトラアルキルアンモニウム、またはアミンが適している。このような物質の例としては水酸化ナトリウム、カリウムメタノレート、水酸化テトラメチルアンモニウム、トリエチルアミンおよびヘキサメチルジシラザンが挙げられる。金属の酸化物、硫化物、珪酸塩、炭酸塩および水素炭酸塩も適している。この場合沈澱および／または粉砕白亜が好適に使用される。
【００２８】
使用するアルコキシシランの末端基による反応停止の程度および反応性に依存して、本発明方法は温度最高１００℃、好ましくは１５〜６０℃、特に好ましくは１８〜４０℃、極めて好ましくは室温において行われる。この場合反応時間は少なくとも３分、好ましくは５〜３０分である。
【００２９】
また本発明によれば、ジオルガニルオキシオルガニルシリルまたはトリオルガニルシリル末端基を有するポリ（ジオルガノシロキサン）を含む交叉結合可能な混合物が提供される。この混合物は本発明方法を用い、触媒、および随時充填剤、可塑剤および他の添加剤を使用して製造され、且つ失活させたものである。
【００３０】
本発明のこの目的に対して該充填剤は例えば補強用充填剤、例えば焼成シリカおよびカーボンブラック、半補強剤、例えば沈澱白亜および沈澱シリカ、非補強用充填剤、例えば粉砕した天然白亜、シリカ粉末、水に不溶な金属の珪酸塩、炭酸塩、酸化物および硫酸塩であり、これらの充填剤は随時表面を変性されている。
【００３１】
本発明のこの目的に対する可塑剤は例えばトリメチルシロキシ末端基をもち粘度が０．１〜５Ｐａ．ｓのポリジメチルシロキサンである。
【００３２】
本発明のこの目的に対して適当な触媒は縮合により交叉結合するポリシロキサン組成物に通常使用される任意の従来法の触媒である。有機チタン化合物および有機錫化合物が特に好適である。特に好適な錫化合物は例えばジオルガノ錫ジカルボキシレート、例えばラウリン酸ジブチル錫およびマレイン酸ジオクチル錫、並びに珪酸エステル中に酸化ジオルガノ錫を含む溶液である。好適なチタン化合物は例えばチタン酸アルキル、例えばチタン酸テトライソプロピル、チタン酸テトラブチルおよびキレート化ししたチタン化合物、例えばチタン酸ジイソブチル−ビス−アセト酢酸エチルエステである。
【００３３】
本発明のこの目的に対する添加剤は例えば接着促進剤、顔料および殺菌剤である。好適な接着促進剤は式
Ｘ−ＣＨ2−ＣＨ2−ＣＨ2−Ｓi(ＯＲ1)3
但しＸは  −ＮＨ−ＣＨ2−ＣＨ2−ＮＨ2
【００３４】
【化１】
0004007632.tif 000002
【００３５】
−Ｏ−Ｃ(Ｏ)−Ｃ(ＣＨ3)＝ＣＨ2、−ＳＨ、−ＯＨまたは−Ｃｌであり、
Ｒ1は上記意味を有する、
の有機官能基をもったシランである。
【００３６】
本発明の交叉結合可能な混合物は連鎖伸長させたα，ω−ジヒドロキシポリ（ジオルガノシロキサン）を他の必要な成分と均一に混合することにより製造される。
【００３７】
本発明の交叉結合可能な混合物はジオルガニルオキシオルガニルシリルまたはトリオルガニルシリル末端基をもつポリ（ジオルガノシロキサン）を他の必要な成分と均一に混合することにより製造される。
【００３８】
ＲＴＶ−１組成物は例えば任意の従来法の遊星混合機、高速混合機、バタフライ混合機または連続操作混合スクリューのような装置の中で製造することができる。
【００３９】
本発明はまた本発明方法で製造されたジオルガニルオキシオルガニルシリルまたはトリオルガニルオキシシリル末端基をもつポリ（ジオルガノシロキサン）をＲＴＶ−１組成物の製造に使用する方法に関する。
【００４０】
下記実施例により本発明を例示する。これらの実施例は本発明を限定するものではない。
【００４１】
【実施例】
アルコキシ末端ポリ（ジオルガノシロキサン）の製造
末端基による反応停止の状況を試験するために、各実施例からの生成物を次のようにして検査した。
【００４２】
１．ハーケ（Ｈａａｋｅ）の粘度計による粘度の測定。
【００４３】
２．交叉結合試験。
【００４４】
上記２項の交叉結合試験においては、試験すべき混合物２重量部をチタン酸テトライソプロピル０．１重量部と混合する。チタン酸エステル添加後粘度が急激に上昇しそれに伴って混合物が著しくゲル化すれば、使用したα，ω−ジヒドロキシポリジオルガノシロキサンのＳｉＯＨ基の変化が不十分であることを示すものと考える。このような挙動が観測されず大気中の水分に触れると材料が硬化してエラストマーになる場合には、末端基による反応停止は完了したものと結論する。
【００４５】
ＲＴＶ−１組成物の製造と評価の一般的方法
下記実施例にしたがって１リットルの遊星混合機の中でＲＴＶ組成物を製造した。製造終了後、組成物をプラスチックスのカートリッジに移す。さらに試験を行うための材料を密封したカートリッジから採取した。
【００４６】
ポリシロキサン組成物の交叉結合の挙動はガラス板の上で試験した。この目的のためにペーストを厚さ２ｍｍの層にして４０×６０ｍｍの区域に塗布した。２４時間後、材料の層を切り取り、手で剥ぎ取り、この層がガラスの表面に対して硬化したかどうかを決定するために下側の面を触って検査した。
【００４７】
加硫物の機械的性質はペーストを２ｍｍの厚さでシート状に引き伸ばし、温度２３℃、相対湿度５０％で１４日間硬化させた後ＤＩＮ５３  ５０４に従って試験して決定した。かたさはＤＩＮ５３  ５０５号により１４日後に試験した。
【００４８】
実施例  １
Ｓｉ（ＣＨ3）2ＯＨ末端基を有し、２５℃における粘度が５０Ｐａ．ｓのポリジメチルシロキサン１００．０重量部を１．０重量部のメチルトリメトキシシランと混合し、０．７２重量部の燐酸ジ−２−エチルヘキシルを加える。この混合物の粘度は製造後４９．３Ｐａ．ｓであった。１１分間待ち、交叉結合試験を行った。ゲル化は観測されなかった。０．２３重量部のトリエチルアミンを加え、２．５時間後に再び粘度を決定し、４９．３Ｐａ．ｓの値を得た。この結果から末端基による反応停止は完了したものと結論される。
【００４９】
実施例  ２
実施例１と同様な方法を行ったが、燐酸ジブチル０．４重量部を使用した。初期粘度の測定値は５２．１Ｐａ．ｓであった。１２分間待った後、交叉結合試験は陰性であった。即ちゲル化は観測されなかった。トリエチルアミンで中和した後、６９分後に６０．４Ｐａ．ｓ、さらに２日後に５８．６Ｐａ．ｓの値が観測された。この結果末端基による反応停止がうまく行われ、望ましくない重合体の劣化は起こっていない（粘度の低下はない）ことが確認された。
【００５０】
実施例  ３
実施例１と同様な方法を用い、アルコキシシランとして１．１重量部のビニルトリメトキシシランを、触媒として０．７２重量部の燐酸ジ−２−エチルヘキシルを使用した。初期粘度の測定値は５１．１Ｐａ．ｓであった。８分間待った後、交叉結合試験は陰性であった。０．３６重量部のヘキサメチルジシラザンで中和した後、１日後の粘度は５１．１Ｐａ．ｓであった。
【００５１】
実施例  ４
実施例１と同様な方法を用い、１．１重量部のビニルトリエトキシシランと０．７２重量部の燐酸ジ−２−エチルヘキシルを使用した。９分間待った後、交叉結合試験は陰性であった。即ちゲル化は観測されなかった。次いで０．３６重量部のヘキサメチルジシラザンで中和した。
【００５２】
対照例  ５
実施例１と同様な方法を用いたが、触媒を使用しなかった。交叉結合試験において混合物は非常に強くゲル化した。この結果末端基による反応停止不十分であると結論される。この試験は、本発明の触媒を使用しない場合、アルコキシシロキサンはα，ω−ジヒドロキシポリ（ジオルガノシロキサン）と反応しないことを示している。
【００５３】
対照例  ６
実施例１と同様な方法を用いたが、触媒を中和しなかった。１１分間待った後、交叉結合試験においてゲル化は見出だされなかった。初期粘度の測定値は４９．３Ｐａ．ｓであった。１時間後、粘度は０．２Ｐａ．ｓであった。この試験は、燐酸ジ−２−エチルヘキシルを中和しない場合、著しい重合体の劣化がおこることを示している。この材料はもはや硬化せず、ＲＴＶ−１組成物の製造には不適切である。
【００５４】
実施例  ７〜９
これらの実施例は本発明方法を用い単一の容器の中でＲＴＶ−１組成物を製造し得ることを示す。
【００５５】
Ｓｉ（ＣＨ3）2ＯＨ末端基をもち、２５℃における粘度が８０Ｐａ．ｓのポリジメチルシロキサン５５重量部を−ＯＳｉ（ＣＨ3）3末端基をもち２５℃における粘度が１００ｍＰａ．ｓのポリジメチルシロキサン２９．０重量部と共に遊星混合機に導入する。次いでアルコキシシロキサンおよび触媒を表１記載の量で加え、１０分間待った後交叉結合試験を行った。実施された試験のいずれにおいてもゲク化は観測されなかった。このことから末端基による反応停止はうまくいったと結論される。次いで表１記載のアミンを加えて中和を行い、次にＢＥＴ表面積が１５０ｍ2／ｇの疎水性シリカ９．５重量部を混入し、チタン酸テトライソプロピル０．７５重量部を加えた。この方法で製造された組成物を使用してさらに試験を行った。
【００５６】
このペーストは２４時間以内に完全に硬化してエラストマーを生じる。上記方法を用いてさらに試験を行い表１の結果を得た。
【００５７】
【表１】
0004007632.tif 000003
【００５８】
本明細書の説明および実施例は単に例示のためのものであり、本発明を限定するものではなく、当業界の専門家にとっては本発明の精神および範囲内の他の具体化例は明白であろう。
【００５９】
本発明の主な特徴及び態様は次の通りである。
【００６０】
１．少なくとも１種のα，ω−ジヒドロキシポリ（ジオルガノシロキサン）を少なくとも１種のアルコキシシランと触媒の存在下において反応させジオルガニルオキシオルガニルシリルまたはトリオルガニルオキシシリル末端基をもったポリ（ジオルガノシロキサン）を製造する方法において、触媒として少なくとも１種の燐酸エステルまたはその塩を使用する改良方法。
【００６１】
２．α、ω−ジヒドロキシポリ（ジオルガノシロキサン）の粘度は０．１〜１０００Ｐａ．ｓである上記第１項記載の方法。
【００６２】
３．アルコキシシランはメチルトリメトキシシラン、メチルトリエトキシシラン、ビニルトリエトキシシラン、ビニルトリイソプロピルオキシシラン、ビニルトリメトキシシラン、テトラエトキシシラン、およびテトラメトキシシランから成る群から選ばれる少なくとも１種である上記第１項記載の方法。
【００６３】
４．触媒は（ａ）式
Ｏ＝Ｐ（ＯＲ3）3-m（ＯＨ）m
但し式中ｍは０、１または２、好ましくは１であり、
Ｒ3は、分子内において同一または相異なる、随時置換基をもった直鎖または分岐したＣ1〜Ｃ30アルキル、Ｃ2〜Ｃ30アルケニルまたはアルコキシ、Ｃ5〜Ｃ14シクロアルキルまたはアリール基であるか、或いはトリオルガニルシリルまたはジオルガニルアルコキシシリルである、
のオルト燐酸エステルの少なくとも１種、および
（ｂ）ポリ燐酸のエステルから成る群から選ばれる少なくとも１種である上記第１項記載の方法。
【００６４】
５．触媒は燐酸ジブチル、燐酸ジ−（２−エチルヘキシル）、燐酸ジヘキサデシル、燐酸ジイソノニル、燐酸モノイソデシル、燐酸モノ−（２−エチルヘキシル）、燐酸ジ−（トリメチルシリル）、オルト燐酸の３級エステル、およびその塩から成る群から選ばれる少なくとも１種である上記第１項記載の方法。
【００６５】
６．触媒は全混合物に関し０．１〜５％の量で使用される上記第１項記載の方法。
【００６６】
７．所望の反応が実質的に終結した際、生成物を劣化させる転位反応が起こる前に、触媒を失活させる上記第１項記載の方法。
【００６７】
８．該α，ω−ジヒドロキシポリ（ジオルガノシロキサン）の粘度は０．１〜１０００Ｐａ．ｓであり、アルコキシシランはメチルトリメトキシシラン、メチルトリエトキシシラン、ビニルトリエトキシシラン、ビニルトリイソプロピルオキシシラン、ビニルトリメトキシシラン、テトラエトキシシラン、およびテトラメトキシシランから成る群から選ばれる少なくとも１種であり、触媒は全混合物に関し０．１〜５％の量で使用され、所望の反応が実質的に終結した際、生成物を劣化させる転位反応が起こる前に、触媒を失活させる上記第１項記載の方法。
【００６８】
９．上記第１項記載の方法で製造された交叉結合可能な混合物。
【００６９】
１０．上記第８項記載の方法で製造された交叉結合可能な混合物。
【００７０】
１１．交叉結合可能な混合物を通常の添加剤と混合してＲＴＶ−１組成物を製造する方法において、交叉結合可能な混合物は上記第９項記載の混合物から成る改良法。
【００７１】
１２．交叉結合可能な混合物を通常の添加剤と混合してＲＴＶ−１組成物を製造する方法において、交叉結合可能な混合物は上記第１０項記載の混合物から成る改良法。